(57)【特許請求の範囲】
【請求項１】
（Ａ）芳香族ポリカーボネート樹脂９４．９〜６５重量％、（Ｂ）テレフタル酸を７０モル％以上含有するジカルボン酸、テトラメチレングリコールを７０モル％以上含有するグリコール成分、および平均分子量が５００〜５０００のポリ（オキシアルキレン）グリコールの三成分を共重合させた共重合体であるポリエステルエラストマー５〜３０重量％、（Ｃ）オレフィン系ワックス、ポリテトラフルオロエチレンより選ばれた１種または２種の摺動性付与剤０．１〜５重量％よりなる熱可塑性樹脂組成物。
【発明の詳細な説明】
【０００１】
【発明の属する技術分野】
本発明は、機械的強度、耐熱性等が良好な熱可塑性樹脂組成物に関し、さらには傷付き防止性に優れた熱可塑性樹脂組成物に関する。
【０００２】
【従来の技術】
芳香族ポリカーボネート樹脂は、機械的強度、耐熱性等に優れたエンジニアリングプラスチックであり、電気、電子機器分野等さまざまな分野において幅広く利用されている。特に容器等の成形品にはその優れた特性により多く使用されている。しかしながら、容器に入れる成形品、特にその成形品がポリカーボネート樹脂よりなる成形品ではその成形品を傷つける問題がある。これを改良する方法の一つとして特公昭３６−７６４１、特開昭４８−４０８４９等に記載されているようにシリコーンオイルや、ポリテトラフルオロエチレンとオレフィン系ワックス等を添加して摺動特性を向上させることは傷付き防止に有効であるが、まだ不十分であった。
【０００３】
【発明が解決しようとする課題】
本発明の目的は、機械的強度、耐熱性等が良好でさらに傷付き防止性に優れた熱可塑性樹脂組成物を提供することにある。
【０００４】
本発明者は、上記目的を達成すべく鋭意研究を重ねた結果、芳香族ポリカーボネート樹脂にポリエステルエラストマーを配合することにより成形品表面の硬度を低下させ、さらに摺動性付与剤を配合することにより摩擦抵抗を低減させることで目的とする傷付き防止に優れ、尚かつ機械的強度、耐熱性等が良好な熱可塑性樹脂組成物が得られることを見いだし、本発明に到達した。
【０００５】
【課題を解決するための手段】
すなわち、本発明によれば（Ａ）芳香族ポリカーボネート樹脂９４．９〜６５重量％、（Ｂ）テレフタル酸を７０モル％以上含有するジカルボン酸、テトラメチレングリコールを７０モル％以上含有するグリコール成分、および平均分子量が５００〜５０００のポリ（オキシアルキレン）グリコールの三成分を共重合させた共重合体であるポリエステルエラストマー５〜３０重量％、（Ｃ）オレフィン系ワックス、ポリテトラフルオロエチレンより選ばれた１種または２種の摺動性付与剤０．１〜５重量％よりなる熱可塑性樹脂組成物が提供される。
【０００６】
本発明において（Ａ）成分として使用される芳香族ポリカーボネート樹脂は通常エンジニアリング樹脂として使用される樹脂であり、二価フェノールとカーボネート前駆体を反応させて得られる芳香族ポリカーボネート樹脂である。ここで使用する二価フェノールの代表的な例としては、２，２−ビス（４−ヒドロキシフェニル）プロパン（通称ビスフェノールＡ）、ビス（４−ヒドロキシフェニル）メタン、１，１−ビス（４−ヒドロキシフェニル）エタン、１，１−ビス（４−ヒドロキシフェニル）シクロヘキサン、２，２−ビス（４−ヒドロキシ−３，５−ジメチルフェニル）プロパン、２，２−ビス（４ヒドロキシ−３，５ジブロモフェニル）プロパン、２，２−ビス（４−ヒドロキシ−３−メチルフェニル）プロパン、ビス（４−ヒドロキシフェニル）エーテル、４−４’−ジヒドロキシジフェニル、ビス（４−ヒドロキシフェニル）サルファイドおよびビス（４−ヒドロキシフェニル）スルホン等があげられる。好ましい二価フェノールはビス（４−ヒドロキシフェニル）アルカンであり、なかでもビスフェノールＡが特に好ましい。
【０００７】
本発明における（Ａ）成分の芳香族ポリカーボネート樹脂の製造方法について基本的な手段を簡単に説明する。
【０００８】
カーボネート前駆物質として例えばホスゲンを使用する溶液法の場合、通常酸結合剤および溶媒の存在下に反応を行う。酸結合剤としては例えば水酸化ナトリウム、水酸化カリウム等のアルカリ金属水酸化物またはピリジン等のアミン化合物が用いられる。溶媒としては例えば塩化メチレン、クロロベンゼン等のハロゲン化炭化水素が用いられる。また反応促進のために例えば第三級アミンまたは第四級アンモニウム塩等の触媒を用いることもできる。その際、反応温度は通常０〜４０℃であり、反応時間は数分〜５時間である。この溶液法のホスゲン以外のカーボネート前駆体としては、カーボネートエステルまたはハロホルメート等が使用でき、具体的にはジフェニルカーボネートまたは二価フェノールのジハロホルメート等が挙げられる。
【０００９】
カーボネート前駆物質として炭酸ジエステルを用いるエステル交換反応（溶融法）は、不活性ガス雰囲気下所定割合の二価フェノール成分を炭酸ジエステルと加熱しながら撹拌して、生成するアルコールまたはフェノール類を留出させる方法により行われる。反応温度は生成するアルコールまたはフェノール類の沸点等により異なるが、通常１２０〜３００℃の範囲である。反応はその初期から減圧にして生成するアルコールまたはフェノール類を留出させながら反応を完結させる。また反応を促進するために通常エステル交換反応に使用される触媒を使用することもできる。前記エステル交換反応に使用される炭酸ジエステルとしては、例えばジフェニルカーボネート、ジナフチルカーボネート、ビス（ジフェニル）カーボネート、ジメチルカーボネート、ジエチルカーボネート、ジブチルカーボネート等が挙げられる。これらのうち特にジフェニルカーボネートが好ましい。
【００１０】
上記二価フェノールとカーボネート前駆体を反応させて芳香族ポリカーボネート樹脂を製造するに当たり、二価フェノールは単独または２種以上を使用することができ、また芳香族ポリカーボネート樹脂は三官能以上の他官能性芳香族化合物を共重合した分岐ポリカーボネート樹脂であっても、２種以上の芳香族ポリカーボネート樹脂の混合物であってもよい。また、必要に応じて触媒、分子量調節剤、酸化防止剤を使用してもよい。
【００１１】
芳香族ポリカーボネート樹脂の分子量については任意のものを用いることができ、例えば二価フェノールとしてビスフェノールＡ、カーボネート前駆体としてホスゲンを用いて芳香族ポリカーボネート樹脂を得た場合、濃度０．７ｇ／ｄｌ塩化メチレン溶液により温度２０℃で測定した比粘度（ηｓｐ）が０．１５〜１．５のものが好ましい。
【００１２】
本発明で（Ｂ）成分として使用されるポリエステルエラストマーは、テレフタル酸を７０モル％以上含有するジカルボン酸、テトラメチレングリコールを７０モル％以上含有するグリコール成分、および平均分子量が５００〜５０００のポリ（オキシアルキレン）グリコールの三成分を共重合させた共重合体である。
【００１３】
ポリ（オキシアルキレン）グリコールとしては、平均分子量が５００〜５０００でありこのグリコール中に含有される炭素原子と酸素原子との数の比が２．０〜４．３であることが好ましく、例えばポリ（テトラメチレンオキサイド）グリコール、ポリ（エチレンオキサイド）グリコール、ポリ（プロピレンオキサイド）グリコールおよびこれらの共重合体等があげられ、特にポリ（テトラメチレンオキサイド）グリコールが好ましい。ポリエステルエラストマー中のポリ（オキシアルキレン）グリコール量は２０〜８０重量％であり、好ましくは３０〜８０重量％であり、特に好ましくは５０〜８０重量％である。ポリエステルエラストマーの重合度は、３５℃オルソクロロフェノール中１．２ｇ／１００ｍｌの濃度で測定した還元粘度が０．５〜５．０のものが好ましく、特に０．７〜４．０のものが好ましい。
【００１４】
このポリエステルエラストマーの配合量は、５〜３０重量％であり、１０〜２０重量％の範囲が好ましい。５重量％未満では表面硬度の低下が少ないため、傷付き防止性が劣り、３０重量％を越えると耐熱性が低下するため好ましくない。
【００１５】
本発明で（Ｃ）成分として使用される摺動性付与剤とは該樹脂成分に摺動性を付与する添加剤である。摺動性を付与する添加剤としては、摺動特性と機械的強度のバランスが優れるオレフィン系ワックス、ポリテトラフルオロエチレンの単独又は併用が好ましい。
【００１６】
この摺動性付与剤の配合量は、０．１〜５重量％であり、０．５〜３重量％の範囲が好ましい。０．１重量％未満では充分な摺動特性が得られないため、傷付き防止性が劣り、５重量％を越えると剥離、機械的強度の低下等が生じるため好ましくない。
【００１７】
本発明の熱可塑性樹脂組成物の上記各成分の割合は、（Ａ）成分、（Ｂ）成分及び（Ｃ）成分の合計が１００重量％になるよう調整し、さらに、本発明の目的および効果を損なわない範囲で、難燃剤、難燃助剤、着色剤、帯電防止剤等を配合してもよく、また他の熱可塑性樹脂を配合しても良い。
【００１８】
また、本発明によれば、該熱可塑性樹脂組成物を溶融混練し、成形して得られた成形品が提供される。この成形品は、各成分を混合機、例えばＶ型ブレンダー、リボンミキサーまたはタンブラー等に投入し均一に混合した後、一軸または二軸押出機で溶融混練し、さらに射出成形、圧縮成形または回転成形等の方法で成形することにより得られる。また、成分の一部を予め混合混練後、さらに残りの成分を添加し混練、溶融押出してもよい。
【００１９】
【実施例】
以下、実施例を挙げて本発明を更に詳しく説明する。なお、評価は下記（１）〜（４）の方法によった。
【００２０】
（１）耐衝撃性：ＡＳＴＭ  Ｄ２５６に従い、厚さ１／４″試験片にてノッチ付きアイゾット衝撃強度を測定した。
【００２１】
（２）耐熱性：ＡＳＴＭ  Ｄ６４８に従い、１８．６kgf/cm2 荷重の荷重たわみ温度を測定した。
【００２２】
（３）表面硬度：ＪＩＳＫ５４００に準拠し、おもり１kg、鉛筆の移動速度０．５mm/secでの鉛筆硬度をを測定した。尚、判定は試験片の表面に傷が付かないときの鉛筆の硬度を表面硬度とした。
【００２３】
（４）動摩擦係数：外径２５ｍｍ、内径２０ｍｍの円筒状試験片を作成し、摩擦試験機（（株）オリエンテック製  フリクトロン摩擦摩耗試験機）をスラスト摩擦摩耗試験を行った。滑り速度２０cm／sec 、相手材料は機械構造用炭素鋼（Ｓ−４５Ｃ）を使用し、無潤滑の状態での動摩擦係数を測定した。
【００２４】
［実施例１〜５、および比較例１〜７］
ポリカーボネート樹脂、ポリエステルエラストマー、摺動性付与剤、および安定剤を表１に示す割合でＶ型ブレンダーで混合し、径３０ｍｍのベント式二軸押出機（（株）日本製鋼所製ＴＥＸ３０ＸＳＳＴによりシリンダー温度２７０℃でペレット化し、このペレットを１１０℃で５時間乾燥した後、射出成形機（ファナック（株）製  Ｔ−１５０Ｄ）によりシリンダー温度２７０℃、金型温度７０℃で試験片を作成し、これらの評価結果を表１に示した。なお、表１記載の各成分を示す記号は下記の通りである。
【００２５】
ＰＣ：ポリカーボネート樹脂［帝人化成（株）製パンライトＬ−１２２５、ηｓｐ＝０．４１］
ＰＴＥＥ：ポリエステルエラストマー［帝人（株）製ヌーベランＴＲ−ＥＲ１］摺動性付与剤１：ポリテトラフルオロエチレン樹脂［ダイキン工業（株）製ルブロンＬ−５］
摺動性付与剤２：オレフィン系ワックス［三井石油化学（株）製ハイワックス３１０ＭＰ］
【００２６】
【表１】
0003876032.tif 000002
【００２７】
【発明の効果】
本発明の熱可塑性樹脂は、傷付き防止性、機械的強度、耐熱性に優れるため、容器等の成形品に有用である。